(57)【特許請求の範囲】
【請求項１】
ハッカ(m1)を含有する光硬化型樹脂組成物(a) を光硬化させた光硬化成形物(A) の表面に、光硬化型樹脂組成物(b) の硬化物からなる表面被覆(B) を形成した構成を有する動物忌避性光硬化成形物であること、
前記の光硬化成形物(A) 形成用の光硬化型樹脂組成物(a) が、ハッカ(m1)のほかに、少なくとも一部がヒドロキシアルキル（メタ）アクリレートである光硬化型樹脂(m2)、中性糖(m3)および少なくとも一部がＮ−メトキシ−６−ナイロンである改質用樹脂(m4)を含むものであること、および、
上記の表面被覆(B) 形成用の光硬化型樹脂組成物(b) が、少なくとも一部がヒドロキシアルキル（メタ）アクリレートである光硬化型樹脂(m2)、中性糖(m3)および少なくとも一部がＮ−メトキシ−６−ナイロンである改質用樹脂(m4)を含むものであること、
を特徴とする動物忌避性光硬化成形物。
【請求項２】
光硬化成形物(A) がプレート状である請求項１記載の動物忌避性光硬化成形物。
【請求項３】
光硬化成形物(A) の内部に、吸油性を有する繊維質材料(C) が包埋されている請求項１記載の動物忌避性光硬化成形物。
【請求項４】
吸油性を有する繊維質材料(C) が、撥水吸油性物質を担持させた繊維質材料(C) である請求項３記載の動物忌避性光硬化成形物。
【請求項５】
光硬化成形物(A) 形成用の光硬化型樹脂組成物(a) が、ハッカ(m1)をハッカ油として３重量％以上含んでおり、また少なくとも一部がヒドロキシアルキル（メタ）アクリレートである光硬化型樹脂(m2)を２０重量％以上含んでいる請求項１記載の動物忌避性光硬化成形物。
【請求項６】
請求項１の動物忌避性光硬化成形物(1) の多数枚をケース(2) 内に間隔をあけて配置し、送風手段により風を送って、動物忌避性光硬化成形物(1) 中の揮発分を対象個所に揮散させることを特徴とする有害動物の忌避方法。
【発明の詳細な説明】
【０００１】
【発明の属する技術分野】
本発明は、ゴキブリ、ネズミ等の有害動物を忌避する作用を有する光硬化成形物に関するものである。またその光硬化成形物を用いた有害動物の忌避方法に関するものである。
【０００２】
【従来の技術】
光硬化型樹脂に香料を配合した組成物を光硬化したゲルないし成形物につき、いくつかの出願がなされている。
【０００３】
たとえば、特開平４−３０４２１９号公報には、光重合性オリゴマーに光重合型モノマーを混合したゲル基材を調製し、このゲル基材に香料を配合した後、光エネルギーを照射する光硬化性芳香ゲルの製造方法が示されている。香料の例は、ジヒドロミルセノール、リナロール、フェニルエチルアルコール等を多く配合した調合香料であり、実施例ではレモン、ライムを使用している。
【０００４】
特開平４−３１６０５０号公報には、テルペン化合物を含む植物精油（殊にシソエキス）を、活性エネルギー線硬化型樹脂に、その硬化物の伸張性を向上するに足る有効量配合した活性エネルギー線硬化型樹脂組成物が示されている。同公報には、忌避剤などの環境改善用薬剤を添加しておいてもよいとの記載もある。
【０００５】
特開平６−１００６３５号公報には、中性糖（デンプン等）と、少なくとも一部がアクリロイル基含有光反応性化合物である光硬化型樹脂と、必要に応じ改質用樹脂とからなる中性糖含有光反応性組成物が示されており、薬剤（抗菌剤、殺菌剤、忌避剤等）、香料などを適当量配合してもよいとの記載もある。
【０００６】
【発明が解決しようとする課題】
レストランの厨房や倉庫にあっては、ゴキブリ、ネズミ等の有害動物による害が大きい上、もしそれらの有害動物が顧客の目にふれれば信用を一挙になくすことになる。この場合、効果はあっても人体に害のある手段を使うわけにはいかず、またこれらの有害動物を殺すことは死体の処理でかえって問題を生ずる。
【０００７】
そこで、人体に無害でかつ有害動物を忌避する手段を講じることが必要となるが、においが残ることは避けなければならないので、たとえば厨房の場合には、営業開始前に１〜２時間程度忌避手段を講じ、ついで換気手段を講じることが好ましい。
【０００８】
この目的のため、板体に含浸させた揮発性の忌避剤（殺虫剤に属するもの）を、送風手段により揮発させつつ対象個所に揮散させることが行われているが、効果的な忌避剤が少ないこと、外観がグレー色のものが多く清潔感がないこと、忌避剤の揮散速度が最初は極端に大きくかつ減衰が著しいので、使い勝手が悪いことなどの問題点がある。
【０００９】
なお先にあげたいくつかの出願の発明は、忌避を目的としていなかったり、忌避剤を配合する場合でもその有効な使い方が示されておらず、有害動物の忌避の目的に関しては未だ実効ある技術とはなっていない。
【００１０】
本発明は、このような背景下において、忌避成分の揮散による忌避効果がすぐれているのみならず、忌避成分の揮散速度が安定しており、しかも忌避成分を事実上皆無となるまで無駄なく揮散させることができる動物忌避性光硬化成形物を提供すること、およびその動物忌避性光硬化成形物を用いた有害動物の忌避方法を提供することを目的とするものである。
【００１１】
【課題を解決するための手段】
本発明の動物忌避性光硬化成形物は、
ハッカ(m1)を含有する光硬化型樹脂組成物(a) を光硬化させた光硬化成形物(A) の表面に、光硬化型樹脂組成物(b) の硬化物からなる表面被覆(B) を形成した構成を有する動物忌避性光硬化成形物であること、
前記の光硬化成形物(A) 形成用の光硬化型樹脂組成物(a) が、ハッカ(m1)のほかに、少なくとも一部がヒドロキシアルキル（メタ）アクリレートである光硬化型樹脂(m2)、中性糖(m3)および少なくとも一部がＮ−メトキシ−６−ナイロンである改質用樹脂(m4)を含むものであること、および、
上記の表面被覆(B) 形成用の光硬化型樹脂組成物(b) が、少なくとも一部がヒドロキシアルキル（メタ）アクリレートである光硬化型樹脂(m2)、中性糖(m3)および少なくとも一部がＮ−メトキシ−６−ナイロンである改質用樹脂(m4)を含むものであること、を特徴とするものである。この場合、光硬化成形物(A) の内部に、吸油性を有する繊維質材料(C) を包埋させておくことが特に好ましい。
【００１２】
本発明の有害動物の忌避方法は、上記の動物忌避性光硬化成形物(1) の多数枚をケース(2) 内に間隔をあけて配置し、送風手段により風を送って、動物忌避性光硬化成形物(1) 中の揮発分を対象個所に揮散させることを特徴とするものである。
【００１３】
【発明の実施の形態】
以下本発明を詳細に説明する。
【００１４】
光硬化成形物(A) 形成用の光硬化型樹脂組成物(a) としては、ハッカ(m1)を含有するものが用いられる。そして、ハッカ(m1)のほかに、少なくとも一部がヒドロキシアルキル（メタ）アクリレートである光硬化型樹脂(m2)、中性糖(m3)および少なくとも一部がＮ−メトキシ−６−ナイロンである改質用樹脂(m4)を含むことが要求される。
【００１５】
ハッカ(m1)としては、たとえば局方のハッカ油が用いられる。
【００１６】
光硬化型樹脂(m2)としては、その少なくとも一部がヒドロキシアルキル（メタ）アクリレートである光硬化型樹脂が用いられる。このヒドロキシアルキル（メタ）アクリレートは、アクリロイル基含有光反応性化合物のうちの親水性アクリロイル基含有光反応性化合物に属するものである。
【００１７】
ここでヒドロキシアルキル（メタ）アクリレートとしては、ヒドロキシエチルアクリレート、ヒドロキシプロピルアクリレート、ヒドロキシブチルアクリレート、ヒドロキシエチルメタクリレート、ヒドロキシプロピルメタクリレート、ヒドロキシブチルメタクリレートなどがあげられる。
【００１８】
上に述べたヒドロキシアルキル（メタ）アクリレートと共に、他の親水性基を有するモノマー、オリゴマーまたはプレポリマー（他の親水性アクリロイル基含有光反応性化合物）を併用することもでき、そのような成分としては、メトキシポリエチレングリコール（メタ）アクリレート、ポリエチレングリコールモノ（メタ）アクリレート、ポリエチレングリコールジ（メタ）アクリレート、２−ヒドロキシ−３−フェノキシプロピル（メタ）アクリレート、（メタ）アクリロイルモルホリン、Ｎ−メチル（メタ）アクリルアミド、Ｎ，Ｎ−ジメチル（メタ）アクリルアミド、ジメチルアミノプロピル（メタ）アクリルアミド、ダイアセトン（メタ）アクリルアミド、Ｎ−メチロール（メタ）アクリルアミド、Ｎ，Ｎ’−メチレンビス（メタ）アクリルアミド、ジエチルアミノエチル（メタ）アクリレート、Ｎ，Ｎ−ジメチルアミノエチル（メタ）アクリレート、ジアミノエチル（メタ）アクリレート、Ｎ，Ｎ−ジメチルアミノネオペンチル（メタ）アクリレートなどのモノマーがあげられ、ウレタンアクリレート、エポキシアクリレートや、ポリエチレングリコール単位に代表される親水性基を有するオリゴマーやプレポリマーなども併用することができる。
【００１９】
物性バランスを図るため、光硬化型樹脂(m2)は、上記のヒドロキシアルキル（メタ）アクリレート、またはそれと併用する他の親水性アクリロイル基含有光反応性化合物のほかに、さらに他の単官能または多官能の硬化性モノマーを含むことができる。そのような他の単官能または多官能の硬化性モノマーの例としては、各種のアルキル（メタ）アクリレート、フェノキシアルキル（メタ）アクリレート、多価アルコールのモノ、ジ、トリ、テトラまたはヘキサ（メタ）アクリレート、ジ、トリまたはテトラアルキレングリコールのジ（メタ）アクリレート、アルコキシ−ジ、トリまたはテトラアルキレングリコールのモノ（メタ）アクリレートなど例示される。
【００２０】
中性糖(m3)としては、デンプン等の多糖類、サッカロース等の二糖類、グルコース等の単糖類などが好適に用いられる。このうちデンプンとしては、コーンスターチ、各種イモデンプン、コムギデンプン、コメデンプン、マメデンプン、クズデンプン、ワラビデンプン、可溶性デンプンなどがあげられる。中性糖(m3)は、ハッカ(m1)の担持量の増大、コストダウン、生分解性の促進、白色化による清潔感の付与に貢献する。なお、上述の光硬化型樹脂(m2)は中性糖(m3)との相性が良く、この中性糖(m3)を膨潤分散させることができる。
【００２１】
改質用樹脂(m4)としては、少なくとも一部がＮ−メトキシ−６−ナイロンである改質用樹脂が用いられる。改質用樹脂(m4)としては、このＮ−メトキシ−６−ナイロンと共に、上記の光硬化型樹脂(m2)に相溶するオリゴマー、プレポリマーまたはポリマーを併用することもでき、その好ましい例は、Ｎ−メトキシ−６−ナイロン、セルロースのアクリル誘導体、ヒドロキシエチルセルロース、メチルセルロース、エチルセルロース、カルボキシメチルセルロース、ポリビニルアルコール、ポリアクリル酸塩、ポリアクリルアミド、アルギン酸塩、ゼラチン、カゼイン、アルブミン、大豆タンパク、ポリエチレンオキサイド、ポリプロピレンオキサイド、ポリエチレンオキサイド−ポリプロピレンオキサイドブロック共重合体、ポリビニルピロリドン、ポリビニルエテルなどである。改質用樹脂(m4)の併用は、成形物の強度や柔軟性の調整などに貢献する。
【００２２】
光硬化成形物(A) 形成用の光硬化型樹脂組成物(a) は、ハッカ(m1)をハッカ油として３重量％以上、さらには５重量％以上、殊に１０重量％以上含んでおり、また少なくとも一部がヒドロキシアルキル（メタ）アクリレートである光硬化型樹脂(m2)を２０重量％以上、殊に３０重量％以上含んでいる。上限については、ハッカ(m1)は５０重量％以下、通常は４０重量％以下、殊に３５重量％以下、光硬化型樹脂(m2)は９７重量％以下、通常は９５重量％以下、殊に９０重量％以下である。中性糖(m3)の割合は７０重量％以下の有効量で通常は５〜６０重量％、少なくとも一部がＮ−メトキシ−６−ナイロンである改質用樹脂(m4)の割合は３０重量％以下の有効量で通常は１〜３０重量％、殊に１〜２０重量％である。ここで(m1)、(m2)、(m3)および(m4)の合計が１００重量％である。また光硬化型樹脂(m2)のうちのヒドロキシアルキル（メタ）アクリレートは、上記組成物全体の５重量％以上、殊に１０重量％以上、さらには２０重量％以上を占めることが望ましい。
【００２３】
ハッカ(m1)の過少または光硬化型樹脂(m2)の過多は有害動物の忌避効果の不足を招き、ハッカ(m1)の過多または光硬化型樹脂(m2)の過少は光硬化成形物(A) の機械的強度の不足を招く。中性糖(m3)の過多または過少、改質用樹脂(m4)の過多または過少は、上述のような貢献が不十分となる。いずれにせよ、各成分の割合が上記の範囲にあるときに、本発明の目的にとってバランスがとれたものとなる。
【００２４】
上記各成分からなる組成物には、ベンゾインエーテル系、アセトフェノン系、ケタール系、ベンゾフェノン系などの光重合開始剤を少量（たとえば上記組成物に対し 0.1〜５重量％程度）添加するが、場合によってはそのような光重合開始剤を添加しなくても光硬化反応が進むことがある。
【００２５】
光重合開始剤のほか、種々の添加剤、たとえば、発泡剤（重曹等）、フィラー、着色剤（染顔料、殊に蛍光染料）、界面活性剤、安定剤、柔軟化剤ないし可塑剤（多価アルコール等）、薬剤（抗菌剤、殺菌剤等）、香料、溶剤（エタノール等）などを適当量配合することもできる。水を適当量配合したり、酸類（クエン酸、リンゴ酸、酒石酸、ソルビン酸、アジピン酸、フマール酸等）を配合することもできる。
【００２６】
上述の(m1)、(m2)、(m3)および(m4)を含む光硬化型樹脂組成物(a) を適当な支持体上に塗布または含浸させるか、適当な型に充填し、ついで紫外線照射（または日光や可視光線の照射）を行えば、すみやかに光硬化が行われて光硬化成形物(A) が容易に得られる。
【００２７】
光硬化成形物(A) の形状は種々に選びうるが、はじめはシート状のものを作り、それを裁断してプレート状やカード状にすることが、量産性および取り扱いの点で有利である。
【００２８】
本発明においては、このようにして得た光硬化成形物(A) の表面に、光硬化型樹脂組成物(b) の硬化物からなる表面被覆(B) を形成させる。このときの光硬化型樹脂組成物(b) としては、上述の光硬化型樹脂組成物(a) と同様に、ハッカ(m1)、少なくとも一部がヒドロキシアルキル（メタ）アクリレートである光硬化型樹脂(m2)、中性糖(m3)および少なくとも一部がＮ−メトキシ−６−ナイロンである改質用樹脂(m4)を含むものが用いられ、多価アルコールや一価アルコール（エタノール等）を含有させて光硬化成形物(A) 中のハッカ(m1)成分をひき出しやすくすることも好ましい。なお、この表面被覆(B) 形成のための光硬化型樹脂組成物(b) にあっては、ハッカ(m1)の配合を省略したり、配合してもその割合を小にしたりするのが通常である。中性糖(m3)についても、その割合を小にするのが通常である。
【００２９】
そして本発明においては、光硬化成形物(A) の内部に、吸油性を有する繊維質材料(C) を包埋することが特に望ましい。繊維質そのものが吸油性を有するときはそのままで、吸油性が不足するときは繊維質に撥水吸油性物質を担持させた状態で用いる。
【００３０】
繊維質としては、セルロース系繊維・羊毛・絹等の天然繊維質、再生繊維、合成繊維、無機繊維などで作られた紙、不織布、織布、編布、糸、紐、ロープ、綿状物などがあげられる。
【００３１】
撥水吸油性物質としては、吸油性を有するものであれば種々の単品または組成物が用いられる。撥水吸油性物質のうち特に好適なものの一例は、ワックス類（パラフィンワックス、アルコール型ワックス等）、高級脂肪酸（ステアリン酸等）、ナフテン核を持つ飽和カルボン酸（ナフテン酸等）、石油レジン類（石油レジン、マレイン化石油レジン等）、アミン類（モノ、ジまたはトリアルカノールアミン、ピロリジン、イミダゾレイン、ピペリジン、ピペラジン、テトラフドロ−１，４−オキサジン等）および界面活性剤（ノニオン界面活性剤やアニオン界面活性剤）を含有する組成物の水性乳濁液であり、この場合、水を除く各成分の合計量を１００重量％とするとき、ワックス類、高級脂肪酸、ナフテン核を持つ飽和カルボン酸、石油レジン類、アミン類および界面活性剤の割合は、この順に、１５〜４５重量％、５〜２５重量％、５〜２５重量％、２５〜６０重量％、５〜２０重量％、0.01〜１０重量％の範囲に設定することが望ましい。この範囲において、ハッカ(a1)成分の保持性が高くかつ徐放性が適度に調節されるからである。
【００３２】
吸油性を有する繊維質材料(C) の包埋方法としては、該繊維質材料(C) を光硬化型樹脂組成物(a) に浸漬する方法、該繊維質材料(C) に光硬化型樹脂組成物(a) を含浸または塗布する方法、光硬化型樹脂組成物(a) を不完全に硬化させてから繊維質材料(C) を置き、その上から光硬化型樹脂組成物(a) を追加してさらに硬化を進める方法、予め光硬化型樹脂組成物(a) を光硬化させて光硬化成形物(A) を得た後（この場合、片面側がやや不完全硬化状態にあることが望ましい）、その２枚の間に上記の繊維質材料(C) を介在させた状態で圧着し、さらに必要に応じて硬化反応を進める方法をはじめ任意の方法が採用され、特に最後に述べた方法が特に好ましい。
【００３３】
ゴキブリやネズミなどの有害動物の忌避を実施するにあたっては、上記のようにして得た動物忌避性光硬化成形物(1) の多数枚をケース(2) 内に間隔をあけて配置し（通常は並列に配置する）、送風手段により風を送って、動物忌避性光硬化成形物(1) 中の揮発分を対象個所に揮散させる方法が採用される。それぞれの動物忌避性光硬化成形物(1) は、ネット(3) 内に入れた状態で用いることも多い。
【００３４】
このときのケース(2) としては、たとえば、枠体の内側の相対向する面に動物忌避性光硬化成形物(1) を支持する溝を設けたものが用いられる。
【００３５】
動物忌避性光硬化成形物(1) をケース(2) に入れて用いる方法のほか、単に有害動物の忌避が求められる個所に、必要に応じ袋に入れた動物忌避性光硬化成形物(1) を置いておくこともできる。
【００３６】
上記の忌避方法を実施する対象個所としては、レストラン・居酒屋等の飲食店の厨房や客室、倉庫、カラオケボックス、車両、コンテナ、収納庫などが例示される。
【００３７】
〈作用〉
本発明の動物忌避性光硬化成形物は、忌避成分であるハッカ(m1)の忌避効果がすぐれているのみならず、忌避成分の揮散速度が安定しており、しかも忌避成分を事実上消費し尽くすまで揮散させることができるので無駄がない。機械的性質においても必要な強度を有しており、白色にすることができるので清潔感を発揮させることもできる。特に光硬化成形物(A) の内部に吸油性を有する繊維質材料(C) を包埋させたときは、忌避成分の含有量を著しく増大させることができ、また長期間にわたって忌避効果を安定して発揮させることができる。そのほか、ハッカ(m1)の揮散につれて全体が白くかつ硬くなっていく傾向があるので、取り換え時機を知ることができるという利点もある。
【００３８】
【実施例】
次に実施例をあげて本発明をさらに説明する。以下「部」とあるのは重量部である。
【００３９】
実施例１
図１は本発明の動物忌避性光硬化成形物(1) の一例を示した斜視図である。
【００４０】
〈吸油性を有する繊維質材料(C) の準備〉
融点５５〜６０℃のパラフィンワックス１５部、融点７５℃のカルナウバライクのアルコール型の硬質ワックス１５部、ステアリン酸１０部、マレイン化石油レジン１５部、精製石油レジン１５部を溶融混合したものに、テトラヒドロ−１，４−オキサジン９部、炭素数１２のノニオン界面活性剤１部とを加えて混合した後、冷却し、ついでこれを９倍の水に投入して撹拌することにより撥水吸油性物質（組成物）の水性乳濁液（ｐＨ９）を得、これをさらに５％濃度にまで水で稀釈した。
【００４１】
紡績工程で生ずる落綿に低融点ポリプロピレン繊維を約１０％混合して堆積すると共に加熱して、目付け２５０g/m2の不織布を製造し、この不織布を上記で調製した５％濃度の水性乳濁液に浸漬してからロール間を通して絞り、乾燥後、温度１５０℃で数分間熱処理した。これにより、撥水吸油性物質を担持させた吸油性を有する繊維質材料(C) が得られた。
【００４２】
〈光硬化成形物(A) の製造〉
光硬化型樹脂(m2)としての２−ヒドロキシエチルメタクリレート３５部に、改質用樹脂(m4)としてＮ−メトキシ−６−ナイロン５部を加えて温度８０℃にて溶解した後、この溶液に、中性糖(m3)としてかんしょデンプン３０部、ハッカ(m1)として局方ハッカ油２５部およびエタノール５部を添加して撹拌混合し、軟質の糊状の流動性のある光硬化型樹脂組成物(a) を調製した。
【００４３】
次に、この光硬化型樹脂組成物(a) に光重合開始剤としての２−ヒドロキシ−２−メチル−１−フェノールプロパン−１−オンを１部添加して撹拌混合してから、２枚のポリエステルフィルム間に挟持した状態で、紫外線ランプにより両面側から紫外線を照射して、約 3.5mm厚のシート状に硬化させた。このとき硬化の程度を、紫外線照射量をコントロールして、表面が若干のタックを有するようにした。
【００４４】
〈光硬化成形物(A) と繊維質材料(C) との合体〉
このようにして得た光硬化成形物(A) から片方の面のポリエステルフィルムを剥離除去したもの２枚を用意した後、両シートの間に上記で得た吸油性を有する繊維質材料(C) を介在させた状態で圧着することにより、サンドイッチ状の積層体を得た。
【００４５】
〈表面被覆(B) の形成〉
ついで残余のポリエステルフィルムの片方を剥離除去してから、その面に、光硬化型樹脂(m2)として２−ヒドロキシエチルメタクリレート６０部、改質用樹脂(m4)としてＮ−メトキシ−６−ナイロン１０部、中性糖(m3)としてかんしょデンプン５部、ポリエチレングリコール２０部、エタノール５部よりなる光硬化型樹脂組成物(b) をコーティングしてから紫外線照射し、厚み約４０μm の表面被覆(B) を形成させた。ついで残余のポリエステルフィルムの他方を剥離除去してから、その面にも同様にして厚み約４０μm の表面被覆(B) を形成させた。
【００４６】
〈動物忌避性光硬化成形物(1) 〉
これにより、表面被覆(B) ／光硬化成形物(A) ／繊維質材料(C) ／光硬化成形物(A) ／表面被覆(B) の層構成を有する厚み約８mmのシートからなる動物忌避性光硬化成形物(1) が得られたので、これを５５mm×２００mmの大きさのプレート状に裁断した。このプレートは、包材で包装した状態で流通に供される。
【００４７】
〈忌避方法〉
図２は図１の動物忌避性光硬化成形物(1) をケース(2) 内に配置したときの状態を示した斜視図である。
【００４８】
上記のプレート状の動物忌避性光硬化成形物(1) をネット(3) に入れてから、図２に示したようにケース(2) 内の溝に並列に配置した。ついで図示せざる送風手段（送風機）により風を送って、動物忌避性光硬化成形物(1) 中の揮発分を対象個所の一例としての厨房に１〜２時間揮散させてから、厨房内の換気を行ったところ、動物忌避性光硬化成形物(1) を取り換えなくても長期（４ケ月以上）にわたりゴキブリやネズミの出現を有効に防止することができた。
【００４９】
図３は、図２に示した装置を用いて送風機を連続的に作動させたときの動物忌避性光硬化成形物(1) 中の揮発成分の揮散状態を示したグラフである。横軸は送風機の連続作動日数、縦軸はプレートの重量を示してある。プレート重量が当初の約７０％になれば、揮発成分がほぼ全量消費されたことを意味する。
【００５０】
図３の曲線Ｘは実施例１の動物忌避性光硬化成形物(1) を用いた場合、曲線Ｙは実施例１の動物忌避性光硬化成形物(1) において表面被覆(B) のみを省略した場合、曲線Ｚは実施例１の動物忌避性光硬化成形物(1) において表面被覆(B) を省略すると共に、撥水吸油性物質を担持させた繊維質材料(C) の設置も省略した場合を示してある。
【００５１】
曲線Ｘにおいては、長期間にわたり忌避効果が持続することがわかる。なお、ハッカ成分の揮散につれて全体が白くなっていくと共に、全体が硬くなっていくので、取り換え時機を容易に知ることができる。
【００５２】
曲線Ｚにおいては、最初の数日で大部分の忌避成分が消費され、短期間でプレートの取り替えをしなければならない。曲線Ｙにおいては、曲線Ｚと曲線Ｘの中間程度の結果が得られている。
【００５３】
実施例２
実施例１の光硬化型樹脂組成物(a) に光重合開始剤としての２−ヒドロキシ−２−メチル−１−フェノールプロパン−１−オンを１部添加して撹拌混合してから、ポリプロピレン製のやや厚手の不織布からなる吸油性を有する繊維質材料(C) をディッピングし、そのまま引き上げて２枚のポリエステルフィルム間に挟持した状態で、紫外線ランプにより紫外線を照射して硬化させた。
【００５４】
これにより、吸油性を有する繊維質材料(C) が包埋された厚み約５mmの光硬化成形物(A) が得られたので、その片面および他面に実施例１と同じ光硬化型樹脂組成物(b) をコーティングしてから紫外線照射し、厚み約３０μm の表面被覆(B), (B)を形成させることにより、動物忌避性光硬化成形物(1) を得た。
【００５５】
この動物忌避性光硬化成形物(1) も、実施例１の場合と同様にしてケース(2) 内に配置し、有害動物の忌避の目的に使用することができる。
【００５６】
実施例３
ハッカ(m1)として局方ハッカ油２０部、光硬化型樹脂(m2)として２−ヒドロキシエチルメタクリレート２５部とフェノキシプロピルアクリレート１０部、中性糖(m3)として可溶性デンプン３０部とグルコース１０部、改質用樹脂(m4)としてＮ−メトキシ−６−ナイロン５部を用いて、軟質の糊状の流動性のある光硬化型樹脂組成物(a) を調製した。
【００５７】
次に、この光硬化型樹脂組成物(a) に光重合開始剤１部を添加して撹拌混合してから、浅底のポリエチレン容器に注入し、上からポリエステルフィルムを載せた状態で、紫外線ランプにより紫外線を照射して硬化させた。これにより厚み約５mmのシート状の光硬化成形物(A) が得られたので、その光硬化成形物(A) の片面および反対面の双方に、上記と同じ組成（ただしハッカ(m1)の配合のみ省略）の光硬化型樹脂組成物(b) をコーティングしてから紫外線照射し、厚み約４０μm の表面被覆(B), (B)を形成させた。
【００５８】
このようにして得た動物忌避性光硬化成形物(1) を、５５mm×２００mmの大きさにカットしてプレート状とし、図２に示したように、ケース(2) 内の溝に並列に配置し、送風手段（送風機）により風を送って、動物忌避性光硬化成形物(1) 中の揮発分を対象個所の一例としての厨房に１〜２時間揮散させてから、厨房内の換気を行ったところ、実施例１および２の場合ほどではないが、比較的長期にわたりゴキブリやネズミの出現を防止することができた。
【００５９】
【発明の効果】
作用の項でも述べたように、本発明の動物忌避性光硬化成形物は、忌避成分であるハッカ(m1)の忌避効果がすぐれているのみならず、忌避成分の揮散速度が安定しており、しかも忌避成分を事実上消費し尽くすまで揮散させることができるので無駄がない。機械的性質においても必要な強度を有しており、白色にすることができるので清潔感を発揮させることもできる。特に光硬化成形物(A) の内部に吸油性を有する繊維質材料(C) を包埋させたときは、忌避成分の含有量を著しく増大させることができ、また長期間にわたって忌避効果を安定して発揮させることができる。そのほか、ハッカ(m1)の揮散につれて全体が白くかつ硬くなっていく傾向があるので、取り換え時機を知ることができるという利点もある。
【図面の簡単な説明】
【図１】  本発明の動物忌避性光硬化成形物(1) の一例を示した斜視図である。
【図２】  図１の動物忌避性光硬化成形物(1) をケース(2) 内に配置したときの状態を示した斜視図である。
【図３】  図２に示した装置を用いて送風機を連続的に作動させたときの動物忌避性光硬化成形物(1) 中の揮発成分の揮散状態を示したグラフである。
【符号の説明】
(1) …動物忌避性光硬化成形物、
(A) …光硬化成形物、
(B) …表面被覆、
(C) …吸油性を有する繊維質材料、
(2) …ケース、
(3) …ネット
【図１】
0003730697.tif 000002
【図２】
0003730697.tif 000003
【図３】
0003730697.tif 000004